Brevet FR2929948A1 — publié le 20091016

I FILM PLASTIQUE EXTRUDE CHARGE EN PARTICULES METALLIQUES, PROCEDE D'OBTENTION ET UTILISATIONS DUDIT FILM Domaine de l'invention Le domaine de l'invention est celui des films plastiques notamment polyesters et/ou polyoléfines obtenus par (co)extrusion. Ces films polyesters et/ou polyoléfines peuvent être notamment des films revêtus comprenant chacun au moins un film polyester et/ou polyoléfine et au moins une pellicule 10 à base d'au moins un métal et/ou d'au moins un oxyde métallique. La présente invention a pour objet un nouveau film polyester et/ou polyoléfine, contenant des particules de métal(aux) ou d'oxyde(s) métallique(s). La présente invention a également pour objet un procédé de fabrication de matière première de film polyester et/ou polyoléfine ainsi qu'un procédé de fabrication dudit film 15 polyester et/ou polyoléfine, contenant des particules de métal(aux) ou d'oxyde(s) métallique(s). Généralités - Problème technique - Art antérieur Les films polyesters sont d'usage très répandu du fait de leurs excellentes propriétés 20 bien connues de stabilité thermique, de stabilité dimensionnelle, de résistance chimique et d'énergie de surface relativement haute. Les films polyoléfines, notamment à base de polypropylène sont particulièrement intéressants pour leurs propriétés � barrière � à la vapeur d'eau et pour leur faible coût qui rendent ces matériaux très compétitifs par rapport aux polyesters. 25 Quand ils sont métallisés, ces films polyester et/ou polyoléfine sont par exemple recouverts par une couche métallique (par exemple aluminium, cuivre, nickel, or, argent, etc.) et sont généralement non transparents. La nature du métal et du polymère utilisés, de même que l'épaisseur, varient en fonction des applications. Les applications de ces films sont notamment l'emballage alimentaire, l'emballage 30 médical et les applications �dites � industrielles (e.g. isolation électrique, composants électroniques et films de protection, films optiques, films filtrant une partie du spectre lumineux, films pour l'agriculture ou le bâtiment) ou bien encore la décoration. Concernant l'emballage, il peut s'agir de l'emballage de produits alimentaires depuis leur site fabrication/production jusqu'à leur arrivée chez le consommateur final. Ces 35 films sont développés tout spécialement pour assurer une barrière soit aux gaz (oxygène, azote, hélium, vapeur d'eau, etc.) soit aux arômes. Il peut s'agir également d'un film d'emballage pour la cuisson des aliments au four micro-ondes. Il peut s'agir aussi de l'emballage de protection de produits industriels divers tels que des appareils électroménagers, des pièces électroniques, etc. S'agissant de la décoration, ces films sont utilisés pour créer des surfaces de type faux bois par exemple. Il existe aussi des applications dans lesquelles ces films polyester et/ou polyoléfine assurent une fonction anti-griffure. Pour satisfaire aux exigences sans cesse renouvelées des différentes applications, il est souhaitable pour les fabricants de ce type de films, de concevoir de nouveaux produits. Un autre problème auquel sont confrontés ces fabricants est relatif à l'économie des procédés industriels de fabrication (fusion/extrusion). Dans ce registre, la limitation des chutes de films et leur valorisation est une préoccupation. La demande de brevet japonais JP-A-2194030 divulgue un film de PET résistant à l'abrasion et doté de bonnes performances en termes de défilement dans la chaîne de fabrication. Ce film PET est orienté de façon bi-axiale et comprend des particules métalliques (e.g. Fe, Co, Ni, Pd, Sn, Cu, Ag, Au, Al or Pb) de diamètre s'étendant de 0,01 à 3 �m, donc de forme sensiblement sphérique, et présentes à raison de 0,005 à 5% en poids. Ces particules forment à la surface du film des protubérances de hauteur comprise entre 20 et 650 nm. La demande de brevet français FR-A-2 675 654 décrit un matériau absorbant les ondes électromagnétiques qui ne se présente pas sous forme de film obtenu par fusion/extrusion et qui comprend 90 à 50% vol./vol. (en volume) d'une matrice formée d'au moins un polymère du groupe comprenant : polyétheréthercétone (PEEK), polyéthersulfone (PES) et polyétherimide(PEI) et 10 à 50% vol./vol. d'une charge métallique formée d'une poudre d'au moins un métal appartenant au groupe comprenant Ni, Fe, Co, Cr, Mn, W. La demande PCT WO-A-2006028770 divulgue du PET incorporant des particules métalliques sphériques de nickel améliorant les propriétés de réchauffage. Ce PET chargé de particules de nickel est destiné à la réalisation par extrusion/moulage de préformes utiles pour la fabrication de bouteilles en PET par injection/soufflage. Cette dernière opération nécessite un réchauffage de la préforme en PET au dessus de sa température de transition vitreuse. Selon cette demande PCT, l'incorporation de particules sphériques de nickel dans le PET permet d'améliorer le réchauffage tout en préservant l'aspect du PET (clarté et couleur) et donc des bouteilles. Cette demande PCT précise qu'une variété d'autres articles peut être fabriquée à partir de ce PET chargé de particules de nickel, à savoir notamment une feuille, un film, des bouteilles, des plateaux, des emballages, des tiges, des tubes, des couvercles et des articles fabriqués par injection-moulage. La demande de brevet japonais JP03258835 décrit un film de PET ayant une stabilité thermique dimensionnelle améliorée et contenant un silicate lamellaire (silicate d'Al, de Mg ou de Fe), à hauteur de 0,5-50 % en poids, de préférence 0,5 en poids. Ce film PET avec une charge de silicate lamellaire est fabriqué par fusion/extrusion. Le brevet européen EP-A-1.394.212 décrit également une résine polyester contenant du silicate lamellaire exfoliable comme par exemple la Laponite RD (argile de synthèse formant un gel transparent hautement thixotrope) ou la smectite (minéral argileux ayant un réseau cristallin expansible en fonction de sa teneur en eau et de formule chimique générale (Na, Cao.5)o3(Al, Mg)2 [Si4010] (OH)2, nH2O). Cette résine PET chargée en silicate lamellaire peut être utilisée pour fabriquer des films pour matériaux optiques. La demande de brevet PCT WO-A-2004/050380 divulgue un film plastique multicouches pouvant être marqué au laser comprenant une couche supérieure transparente au laser et disposée sur une couche à base d'un milieu pouvant être marqué au laser et constitué par une matrice contenant des particules microscopiques de métal (Al) lamellaires. Ces particules lamellaires (D/d 3) donnent de l'opacité au milieu et sont destinées à être détruites par le rayon laser pour laisser place à une zone transparente correspondante qui constitue l'impression. Objectifs de l'invention L'un des objectifs essentiels de la présente invention est de fournir un film polyester et/ou polyoléfine présentant une composition et des caractéristiques nouvelles. Un autre objectif essentiel de la présente invention est de fournir un film polyester et/ou polyoléfine dont le coût de revient est nettement réduit. Un autre objectif essentiel de la présente invention consiste à fournir un nouveau film polyester et/ou polyoléfine ayant des propriétés de transfert thermique particulièrement intéressantes pour des traitements thermiques de produits emballés dans un tel film, à savoir entre autres la cuisson au four micro-ondes, la pasteurisation, la stérilisation. Un autre objectif essentiel de la présente invention réside dans le fait de fournir un 30 nouveau film polyester et/ou polyoléfine présentant des propriétés d'adhésion améliorées notamment vis-à-vis d'une ou plusieurs couches métalliques. Un autre objectif de la présente invention consiste à fournir un nouveau film polyester et/ou polyoléfine imprimable et/ou scellable et/ou pelable. Un autre objectif essentiel de la présente invention consiste à fournir un nouveau 35 film polyester et/ou polyoléfine doté de propriétés de déchirabilité linéique améliorées. Un autre objectif essentiel de la présente invention consiste à fournir un nouveau film polyester et/ou polyoléfine doté de propriétés anti-feu et en particulier, autoextinguible. Un autre objectif essentiel de la présente invention consiste à fournir un nouveau film polyester et/ou polyoléfine obtenu par (co)extrusion/fusion ou par un procédé d'extrusion multicouches d'une matière première constituée en tout ou partie d'un broyat d'au moins un film revêtu comprenant au moins un film polyester et/ou polyoléfine et au moins une pellicule à base d'au moins un métal et/ou d'au moins un oxyde métallique. Un autre objectif essentiel de la présente invention consiste à fournir un nouveau procédé de fabrication de matière première ou de précurseur d'un film polyester et/ou polyoléfine, contenant des particules lamellaires à base d'au moins un métal et/ou d'au moins un oxyde métallique. Un autre objectif essentiel de la présente invention consiste à fournir un nouveau procédé de fabrication d'un film polyester et/ou polyoléfine contenant des particules lamellaires à base d'au moins un métal et/ou d'au moins un oxyde métallique. Un autre objectif essentiel de la présente invention consiste à fournir un nouveau procédé simple et économique de fabrication d'un film polyester et/ou polyoléfine ainsi que de sa matière première, contenant des particules lamellaires à base d'au moins un métal et/ou d'au moins un oxyde métallique. Un autre objectif essentiel de la présente invention consiste à fournir un nouveau procédé de recyclage de chutes d'au moins un film revêtu comprenant au moins un film polyester et/ou polyoléfine et au moins une pellicule à base d'au moins un métal et/ou d'au moins un oxyde métallique. Un autre objectif essentiel de la présente invention consiste à fournir de nouvelles utilisations d'un film polyester et/ou polyoléfine contenant des particules lamellaires à base d'au moins un métal et/ou d'au moins un oxyde métallique, à savoir notamment le traitement thermique de produits (cuisson au four à micro-ondes d'aliments, stérilisation, pasteurisation), l'emballage, de préférence d'aliments, la décoration et/ou la protection de supports divers. Description succincte de l'invention Ces objectifs, parmi d'autres, sont atteints par la présente invention qui concerne, dans un premier aspect, un film polyester et/ou polyoléfine obtenu par (co)extrusion ou par un procédé d'extrusion multicouches, caractérisé en ce qu'il contient des particules lamellaires à base d'au moins un métal et/ou d'au moins un oxyde métallique. Ce nouveau film polyester et/ou polyoléfine chargé en particules lamellaires métalliques et/ou à base d'oxyde(s) métallique(s), est obtenu par un procédé de fusion/extrusion classique. Les particules lamellaires sont incluses dans la masse du film de manière homogène. Ce film présente donc une structure, une composition et des caractéristiques singulières. En particulier, ce film est doté de très bonnes propriétés de transfert thermique, d'un bon effet barrière à la lumière et aux gaz et également d'une bonne résistance au feu (autoextinguible). Il s'est également avéré avoir de bonnes propriétés de déchirabilité linéique. Suivant un autre de ses aspects, l'invention concerne un procédé de production de matière première (ou précurseur) d'un film polyester et/ou polyoléfine qui contient des particules lamellaires à base d'au moins un métal et/ou d'au moins un oxyde métallique, en particulier du film tel que défini supra. Cette matière première est constituée en tout ou partie d'un broyat de film (e.g. polyester et/ou polyoléfine) métallisé. Ce procédé est caractérisé en ce qu'il comprend les étapes suivantes : A. le broyage, de préférence de chutes, d'au moins un film revêtu comprenant au moins un film(s) polyester(s) et/ou polyoléfine(s) et au moins une pellicule à base d'au moins un métal et/ou d'au moins un oxyde métallique, de manière à obtenir des paillettes, B. éventuellement le compactage des paillettes issues du broyage, C. la fusion des paillettes ou des agglomérats issus du compactage, D. le refroidissement/solidification de cette masse en fusion, E. la transformation de la masse solidifiée en éléments discrets, de préférence en granulés. Suivant encore un autre de ses aspects, l'invention concerne un procédé de fabrication d'un film polyester et/ou polyoléfine qui contient des particules lamellaires à base d'au moins un métal et/ou d'au moins un oxyde métallique, en particulier du film tel que défini supra, caractérisé en ce qu'il comprend les étapes suivantes : A. le broyage, de préférence de chutes, d'au moins un film revêtu comprenant au moins un film(s) polyester(s) et au moins une pellicule à base d'au moins un métal et/ou d'au moins un oxyde métallique, de manière à obtenir des paillettes, B. éventuellement le compactage des paillettes issues du broyage en agglomérats, C. la fusion des paillettes ou des agglomérats issus du compactage, D. le refroidissement/solidification de cette masse en fusion, E. la transformation de la masse solidifiée en éléments discrets, de préférence en granulés, F. la fabrication du film par extrusion/fusion d'un mélange contenant une quantité Qb (en % en poids) de ces éléments discrets, de préférence de ces granulés, (broyat) issus de l'étape E, G. éventuellement le refroidissement du film issu de l'étape F, de préférence à l'aide d'un système de placage sur un tambour de refroidissement; cette étape F et cette étape G facultative étant mises en oeuvre à la suite de l'étape E (mode continu) ou après stockage des éléments discrets, de préférence des granulés, issus de l'étape E (mode discontinu). L'invention concerne également un procédé de fabrication d'un film polyester et/ou polyoléfine tel que défini supra, caractérisé en ce qu'il comprend les étapes en outre suivantes : H. l'étirage longitudinal et transversal du film issu de l'étape F ou G, I. la thermofixation du film issu de l'étape H à une température supérieure ou égale à 150°C, de préférence encore comprise entre 180 et 250°C et, plus préférentiellement encore à 240°C, lorsque le film est constitué de polyester, et à une température est supérieure ou égale à 120°C, de préférence encore comprise entre 130 et 200°C et, plus préférentiellement encore à 150°C, lorsque le film est constitué de polyoléfine ; ces étapes H & I étant mises en oeuvre à la suite de l'étape G (mode continu) ou après stockage du film issu de l'étape G (mode discontinu). Ces procédés simples et économiques donnent accès à des possibilités très intéressantes de recyclage et/ou de valorisation de chutes de film polyester et/ou polyoléfine métallisé. Ces procédés permettront aussi le recyclage et/ou la valorisation de chutes de film de type biodégradable, et/ou compactable métallisé. Suivant encore un autre de ses aspects, l'invention concerne l'utilisation du film selon l'invention ou du film obtenu par le procédé selon l'invention, pour le traitement thermique de produits, pour l'emballage, ou pour la décoration et/ou la protection de supports divers. Description détaillée de l'invention Les particules Les particules lamellaires utilisées comme charge dans le film de l'invention ont des caractéristiques dimensionnelles judicieusement sélectionnées. Elles répondent ainsi à un facteur de forme (F = L/e) défini comme le rapport entre la plus grande dimension (L) dans le plan de la particule et son épaisseur (e) : 1 La forme de ces particules sensiblement planes peut être variée, notamment régulière (rectangle, carré, triangle, trapèze, oblong ou ovoïde) ou irrégulière. De préférence, ces particules lamellaires à base d'au moins un métal et/ou d'au moins un oxyde métallique ou à base d'oxydes métalliques sont disposées de façon organisée au sein du film. Ainsi, suivant une caractéristique remarquable, ces particules lamellaires sont incluses dans la masse du film, non pas en amas mais en feuillets. Plus précisément et avantageusement les particules lamellaires sont sensiblement comprises dans un ou plusieurs plans parallèles aux faces du film. De préférence, les particules d'aluminium sont distribuées de manière homogène et statistiquement dans le plan du film polyester (e.g. PET) et/ou polyoléfine (e.g. polypropylène). Sur le plan quantitatif, le taux Tx de particules lamellaires (exprimé en % en poids) est défini comme suit : 10- Tx L'aluminium et/ou ses oxydes est l'un des matériaux retenu préférablement dans le cadre de l'invention. Le film et sa matière première Suivant un mode préféré de mise en oeuvre de l'invention, parmi d'autres, le film polyester et/ou polyoléfine tire une partie de ses caractéristiques avantageuses du fait qu'il est obtenu par extrusion d'une matière première constituée en tout ou partie d'un broyat d'au moins un film revêtu comprenant au moins un film polyester et/ou polyoléfine et au moins une pellicule à base d'au moins un métal et/ou d'au moins un oxyde métallique. De préférence, le film revêtu à partir duquel on produit le broyat, comprend du film revêtu à recycler, de préférence des chutes de film revêtu. On touche là à un problème récurrent de la fabrication des films polymères qui est le recyclage des quantités non négligeables de chutes de film. En l'espèce, il s'agit e.g. de chutes de films pelliculés par une couche de métal ou d'oxyde métallique, communément dénommés films polymères métallisés. En pratique, il peut s'agir par exemple de recycler les déchets produits lors de la fabrication de films polyesters (PET) et/ou polyoléfine (polypropylène) revêtus chacun sur l'une de ses faces d'une pellicule fine d'aluminium obtenue par évaporation sous vide. Un tel recyclage permet de baisser de manière considérable le prix de revient des films polymères, que ceux-ci soient eux-mêmes métallisés ou non. Suivant une caractéristique préférée de l'invention, le film revêtu "métallisé" à partir duquel on produit le broyat, comprend une couche en film polyester et/ou polyoléfine de même nature que le film polyester et/ou polyoléfine visé. Cette hypothèse préférée mais non limitative est celle qui sera envisagée à titre d'exemple dans la description plus détaillée du procédé selon l'invention. Le film revêtu � métallisé � est par exemple un film PET revêtu sur l'une de ses faces d'une pellicule fine d'aluminium obtenu par évaporation sous vide. Ce mode préféré de mise en oeuvre de l'invention a pu être élaboré notamment grâce à des moyens technologiques spécifiques qui sont compris dans le procédé selon l'invention, détaillé ci-après. Par ailleurs, ce film conforme au mode préféré de mise en oeuvre de l'invention en est obtenu par extrusion d'une matière première comprenant une quantité de broyat (Qb en % en poids) telle que Qb Cette classe 1 se caractérise notamment par les propriétés suivantes : déchirabilité linéique améliorée, aspect décoratif, amélioration de l'accrochage d'un revêtement, facilité de cuisson aux micro-ondes. La classe 2 est telle que : - 10-1 Cette classe 2 se caractérise notamment par les propriétés suivantes : propriétés mécaniques identiques aux films sans adjonction de broyat, bonne transparence, coûts de fabrication réduits. Le film selon l'invention peut être constitué de plusieurs couches coextrudées 5 (nombre total de couches = 2 à 5 par exemple) ou obtenues par un procédé d'extrusion multicouches (nombre total de couches = 2 à 10.000 par exemple). Il est possible de faire varier le pourcentage de particules métalliques, donc de % de broyat Qb de départ, dans tout ou partie de ces couches. En outre, le pourcentage de particules métalliques, donc de % de broyat Qb de départ, peut 10 être différent d'une couche à l'autre. On fait varier ainsi le pourcentage de particules métalliques dans l'épaisseur du film. Certaines couches de ces films multicouches peuvent ne pas contenir de particules (Qb = 0% dans la matière première extrudée de départ pour fabriquer la couche considérée). Cette quantité Qb n'est pas la charge en particules lamellaires du film selon 15 l'invention. En effet, le broyat est constitué pour partie de particules métalliques et pour partie du polymère (de préférence polyester et/ou polyoléfine) formant le film revêtu ("métallisé") recyclé. On accède aisément à la charge totale en particules lamellaires du film par exemple à partir des données sur la surface et l'épaisseur du métal et de polymère des chutes recyclées. Une alternative pour la quantification de la charge métallique peut 20 être une mesure par fluorescence X. Selon une caractéristique remarquable de l'invention, le film polyester et/ou polyoléfine est bi-étiré. Selon une variante de l'invention, le film peut être bi-étiré isotropique (propriétés similaires dans toutes les directions) ou bi-étiré tensilisé (propriétés spécifiques dans une direction particulièrement le sens machine). 25 Selon une autre caractéristique remarquable de l'invention, le film polyester et/ou polyoléfine a une épaisseur (e) comprise entre 3 et 350 microns, mieux encore en pratique entre 8 et 50 �m, de préférence entre 8 et 36 �m, et, plus préférentiellement encore entre 4 et 23 �m. Le film polyester a préférablement une épaisseur de 12 �m, le film polyoléfine a préférablement une épaisseur de 18 �m. Le film selon l'invention peut être revêtu ou non 30 revêtu c'est à dire qu'il comprend ou non au moins un revêtement sur au moins une de ses faces. Par revêtement, on désigne e.g. une couche de polymère (par exemple en polyester et/ou polyoléfine) ou une couche à base d'un matériau non polymère par exemple un métal ou un oxyde métallique. Avantageusement, ledit revêtement est obtenu par coextrusion, enduction, 35 vernissage, extrusion couchage, couchage par fusion (� hot melt �), évaporation sous vide ou tout autre procédé de dépôt sous vide comme le dépôt chimique sous vide. Dans une forme d'exécution, le revêtement est de nature métallique et l'adhésion de ce revêtement sur le film polyester et/ou polyoléfine de base chargé en particules lamellaires (adhésion mesurée selon les recommandations AIMCAL TP-105-92 (Metallizing Technical Reference éditée par Association of Industrial Metallizers, Coaters and Laminators) est supérieure ou égale à 0,05 N/38 mm, de préférence supérieure ou égale à 0,1 N/38 mm, et, plus préférentiellement encore supérieure ou égale à 0,2 N/38 mm. Il a en effet pu être constaté que les revêtements de quelque nature qu'ils soient, adhèrent particulièrement bien sur le film selon l'invention. Cette propriété d'adhésion est plus marquée dans les films de classe 1 tels que définis ci-dessus. Plus Qb est élevée, plus la propriété d'adhésion notamment vis-à-vis des métaux du film selon l'invention est renforcée. Par exemple, la force d'adhésion d'une pellicule d'aluminium sur un film PET chargé de particules lamellaires dont le Qb = 60, est améliorée d'un facteur 4 par rapport à celle obtenue entre la même pellicule et un film PET non chargé de particules lamellaires. Pour améliorer encore ces propriétés d'adhésion, il est envisageable qu'au moins 15 une partie de la surface du film selon l'invention soit soumise à un traitement par une décharge électrique de type corona et/ou à un traitement de type plasma. Ledit traitement de type corona est une décharge corona sous air ambiant à la pression atmosphérique ou sous gaz à des pressions partielles élevées, préférablement entre 100 mbar et 3000 mbar, encore plus préférablement à la pression atmosphérique. 20 Ledit traitement de type plasma peut être effectué à l'aide d'une décharge plasma sous vide, à des pressions partielles basses, préférablement entre 10"5 mbar et 1 mbar, encore plus préférablement entre 10-3 et 10-I mbar. Le film chargé en particules lamellaires selon l'invention peut être en polyester 25 et/ou en polyoléfine. Les polyesters et les polyoléfines concernés sont des homopolymères ou des copolymères. Il peut s'agir de co(polyester(s))(polyoléfine(s)). Film polyester Les films polyesters plus spécialement visés sont par exemple des polyesters aromatiques et particulièrement le polyéthylène téréphtalate PET (e.g. à orientation bi- 30 axiale) ou le polyéthylène naphtalate (PEN) ou le polybutylène téréphtalate (PBT). Quand le film polyester est un polyester aromatique, il s'agit de préférence d'un polyester aromatique essentiellement linéaire, obtenu à partir d'un acide dibasique aromatique ou d'un ester dérivé dudit acide, et d'un diol ou d'un ester dérivé de ce diol. Avantageusement, le film polyester mis en oeuvre est à orientation bi-axiale. 35 Le polyester constituant le film de base peut être choisi parmi les polyesters auxquels on fait appel habituellement pour l'obtention de films semi-cristallins bi-orientés. Il s'agit de polyesters linéaires filmogènes, cristallisables par orientation et obtenus de façon usuelle à partir d'un ou plusieurs acides aromatiques dicarboxyliques ou leurs dérivés (esters d'alcools aliphatiques inférieurs ou halogénures par exemple) et d'un ou plusieurs diols (glycols) aliphatiques. Comme exemples d'acides aromatiques, on peut citer les acides phtalique, téréphtalique, isophtalique, naphtalènedicarboxylique-2,5, naphtalène-dicarboxylique-2,6. Ces acides peuvent être associés à une quantité mineure d'un ou plusieurs acides dicarboxyliques aliphatiques ou cycloaliphatiques, tels que les acides adipique, azélaïque, tétra- ou hexahydroteréphtalique. Comme exemples non limitatifs de diols aliphatiques, on peut citer l'éthylèneglycol, le propanediol-1,3, le butanediol-1,4. Ces diols peuvent être associés à une quantité mineure d'un ou plusieurs diols aliphatiques plus condensés en carbone (néopentylglycol par exemple) ou cycloaliphatiques (cyclohexanedimethanol). Préférentiellement, les polyesters filmogènes cristallisables sont des polytérephtalates ou des polynaphtalènedicarboxylates d'alkylènediol et, en particulier, le polyteréphtalate d'éthylèneglycol (PET) ou de butanediol-1,4 ou des copolyesters comportant au moins 80 % en moles de motifs teréphtalate d'éthylèneglycol. Avantageusement, le polyester est un polytéréphtalate d'éthylèneglycol dont la viscosité intrinsèque mesurée à 25°C dans l'orthochlorophénol est comprise entre 0,6 et 0,75 dl/g. Les films de polyester bi-orientés sont, par exemple : - soit constitués de polyéthylène téréphtalate ; - soit il s'agit de mélanges ou non de copolyesters polyéthylène téréphtalate contenant des unités cyclohexyl diméthylol à la place des unités éthylène (voir brevet US-A-4,041,206 ou EP-A-0408042) ; - soit composés de mélanges ou non de copolyesters polyéthylène téréphtalate avec une partie de polyester présentant des unités isophtalate (voir brevet EP-B-25 0515096); - soit constitués de plusieurs couches de polyesters de natures chimiques différentes, comme décrit précédemment, obtenus par coextrusion. Des exemples spécifiques de polyesters aromatiques sont notamment le polyéthylène téréphtalate (PET), le polyéthylène isophtalate, le polybutylène téréphtalate, le poly- 30 (diméthyl-1,4-cyclohexylènetéréphtalate) et le polyéthylène-2,6-naphtalènedicarboxylate. Le polyester aromatique peut être un copolymère de ces polymères ou un mélange de ces polymères avec une petite quantité d'autres résines, par exemple et sans être limitatif le polybutylène téréphtalate (PBT). Parmi ces polyesters, le polyéthylène téréphtalate (PET) et le polyéthylène-2,6-naphtalènedicarboxylate (PEN) sont particulièrement préférés car ils 35 offrent un bon équilibre entre les propriétés physiques, les propriétés mécaniques et les propriétés optiques. Les polyesters peuvent contenir (au moins en surface) une charge C' appropriée aux besoins, différente des particules lamellaires, comme par exemple une charge pour limiter le collage inter spires du film lors de l'enroulement. Cette charge C' est avantageusement incluse dans le polyester afin de modifier ses propriétés de surface. Comme exemples de charges C' qui sont connues comme lubrifiants pour film polyester, on peut citer le carbonate de calcium, l'oxyde de calcium, l'oxyde d'aluminium, le dioxyde de titane, le kaolin, la silice, l'oxyde de zinc, le noir de carbone, le carbure de silicium, l'oxyde d'étain, les particules de résine acrylique réticulé, les particules de résine polystyrène réticulé, des particules de résine mélanine réticulé, des particules de résine silicone réticulé ou analogue. De préférence, on utilise des charges C' de type silice et/ou carbonate. Les particules de charge C' sus-décrites peuvent avoir un diamètre moyen compris entre 0,05 et 60 microns et sont présentes de préférence dans une quantité comprise entre 0 et 140000 parties par million en poids par rapport à la masse totale du polyester (e.g. aromatique) et plus particulièrement entre 0,5 et 6 microns et sont présentes de préférence dans une quantité comprise entre 200 et 1500 parties par million en poids par rapport à la masse totale du polyester (e.g. aromatique). Dès lors qu'un film à haute transparence est souhaité, il est préférable d'éviter l'incorporation massive de charge. Par ailleurs, outre la charge C', d'autres additifs peuvent être ajoutés aux polyesters si besoin est, à savoir notamment un colorant, un agent antistatique, un azurant optique, un antioxydant, un agent lubrifiant organique, un additif anti-UV ou ignifugeant, un catalyseur, ou tout autre additif. L'additif anti-UV peut être choisi parmi plusieurs cas de produits connus tels que ceux décrits dans l'ouvrage "Additives for plastics on book, John Murphy, 2nd Edition 2001, Elsevier Advanced Technology". A titre d'exemple d'additifs anti-UV, on peut citer ceux de la famille des anti-oxydants ou absorbeurs comme les benzophénones, les benzotriazoles, les benzoxazinones et les triazines ; et ceux de la famille des "Hindered amine light stabilizers" (HALS), seuls ou en combinaison avec des antioxydants. Ces additifs anti-UV servent à contrer les effets des UV et de l'oxygène sur les films polyesters. Film polyoléfine Les films polyoléfines plus spécialement visés sont par exemple des polyoléfines aliphatiques comme le polyéthylène ou le polypropylène ou des polyoléfines aromatiques 30 comme le polystyrène. Les films de polyoléfines aliphatiques sont de préférence faits de polymères d'oléfine mono-a comprenant 2 à 8 atomes de carbone et en particulier 2 à 4 atomes de carbone par molécule. Le polymère peut être un homopolymère ou un copolymère de deux ou plusieurs des oléfines, par exemple les oléfines suivante : éthylène, propylène, butène-1, 35 hexène et 4-méthylpentène 1. Les polypropylènes sont utilisés largement dans l'emballage et dans diverses industries : automobile, électroménager, sanitaire, textile, ameublement, etc...Certaines propriétés des polypropylènes sont intéressantes dans la réalisation des films, à savoir leur température de fusion (130 à 170°C) et leur module d'Young (70 à 1600MPa) élevés, la possibilité d'obtenir des produits de résistance mécanique exceptionnelle (300 à 400 MPa) par mono ou bi-orientation, la possibilité d'obtenir des polypropylènes résistant au choc à basses températures et à température ambiante ainsi que des produits chargés ou renforcés par des fibres de verre. Les polypropylènes peuvent être : des homopolymères dont l'isotacticité est maximale (92 à 99%), la cristallinité est maximale, la température de fusion et le module de Young sont élevés mais la résistance au choc faible, des copolymères statistiques avec généralement 1,5 à 7% en masse d'éthylène polymérisé, plus facilement thermoscellables, plus résistants aux chocs que les homopolymères mais avec un module de Young, une température de fusion et une densité plus faibles, des copolymères séquencés ou à blocs dont le taux d'élastomère dans le produit varie de 10 à 35% en masse, la résistance au choc est élevée même à basse température mais avec un module de Young et une température de fusion inférieurs à ceux des homopolymères. Les propriétés des polypropylènes, qu'ils soient des homopolymères ou des copolymères, dépendent de leur cristallinité, de leur masse moléculaire, de leur distribution moléculaire 20 ainsi que de leur composition chimique. Un matériau particulièrement adapté pour les films de la présente invention est le polypropylène, particulièrement un polymère de propylène à haut poids moléculaire stéréorégulier et à prédominance cristalline. En variante, un copolymère de propylène avec plus de 20% d'une autre oléfine (par exemple, l'éthylène) peut être utilisé pour la présente 25 invention. Les films de polypropylène peuvent être orientés de façon monoaxiale ou bi-axiale. En général, pour les films biorientés, le polypropylène est extrudé (entre 180 et 300°C) à travers une filière plate, puis refroidi sur un cylindre froid. Ensuite le film est réchauffé à une température inférieure à sa température de fusion puis étiré successivement dans le 30 sens de l'extrusion et dans le sens transversal. Les taux d'étirage varient de 5 à 7 dans les deux directions. La résistance à la rupture de ce type de film augmente considérablement (environ 400 MPa) alors que son allongement à la rupture devient très faible, de 10 à 30%. Un film de polypropylène biorienté est dans la majorité des cas transparent. Pour les applications industrielles, le polypropylène a un taux d'isotacticité de l'ordre de 35 92 à 98%, ce qui signifie que le polymère � isotactique � comporte aussi quelques séquences syndiotactiques ou atactiques. Les polypropylènes utilisés pour les films selon la présente invention ont généralement une isotacticité d'environ 90% ce qui leur confère de bonnes propriétés de résistance à la traction, au stress et à la déformation imposée par les machines de mise en forme des produits. De préférence, pour une meilleure résistance et transformation, les polypropylènes utilisés sont des polypropylènes isotactiques hautement cristallins entre environ 95% et environ 98%. La résistance au choc du polypropylène dépend de sa cristallinité, de la masse moléculaire et de la composition du produit. Une polyoléfine particulièrement adaptée à la présente invention et préférée est le polypropylène isotactique avec une masse volumique entre 0,86 et 0,92 g/cm3 et un indice de fluage de 1 à 15 g/10 min tel que déterminé selon ASTM D1238 (conditions 230°C et 2,16 kg). Les polypropylènes utilisés peuvent être aussi des résines à forte isotacticité (de préférence supérieure à 90%) et forte cristallinité. Ils peuvent également être traités de préférence sous atmosphère CO2, N2, ou un mélange de celles-ci. Des exemples de polypropylènes commerciaux hautement cristallins adaptés pour la production de films résistants à base d'huile sont FINA� 3270, EXXON� 1043N, HUNTSMAN� 6310 et AMOCO� 9117. Ces résines ont de préférence un point de fusion à environ 163-167°C, une température de cristallisation d'environ 108-126°C, une chaleur de fusion d'environ 86-110 J/g, une chaleur de cristallisation d'environ 105-111 J/g. Le film de polypropylène peut également contenir éventuellement au moins un additif de résine hydrocarbure. Bien qu'il ne soit pas indispensable, l'ajout de cet additif aide à l'orientation biaxiale du film en offrant une fenêtre de transformation plus large, en terme de températures de transformation pour le sens machine (MD) et en particulier pour l'orientation de la direction transverse (TD). Les films de polypropylène sont métallisables sous vide et dans certaines conditions, métallisables par galvanoplastie, après attaque par bain sulfochromique ou traitement plasma par exemple. Production du broyat formant tout ou partie de la matière première du film selon l'invention et fabrication du film amorphe ou bi-étiré selon l'invention Comme expliqué ci-dessus, le film selon l'invention est obtenu par (co)extrusion ou par un procédé d'extrusion multicouches d'une matière première constituée en tout ou partie d'un broyat d'un film de polyester et/ou de polyoléfine revêtu d'une pellicule métallique (e.g. dans le cadre du recyclage de chutes de ce type de film métallisé). L'invention concerne ainsi d'une part, la production du broyat formant tout ou partie de la matière première et d'autre part la fabrication d'un film amorphe ou bi-étiré selon l'invention. Comme exposé ci-dessous, les étapes A à E permettent de produire des éléments discrets, de préférence des granulés, susceptibles d'être stockés avant d'être mis en oeuvre dans la fabrication du film selon l'invention (mode discontinu). Ces éléments discrets, de préférence ces granulés, sont des produits intermédiaires commercialisables en tant que tels, à titre de matière première (ou précurseur) du film selon l'invention. A partir de ces produits intermédiaires, les étapes F et G permettent d'obtenir un film amorphe selon l'invention. Les étapes H et I réalisées après les étapes F et G permettent la fabrication d'un film bi-étiré selon l'invention. Dans le mode discontinu, on met en oeuvre les étapes A à E, on stocke le broyat un certain 5 temps, puis on met en oeuvre les étapes F et G, voire les étapes H et I. Dans le mode continu, les étapes A à G, voire A à I s'enchaînent. On détaille ci-après les étapes A à I. Etape_A_: Le broyage est effectué selon le processus suivant : le(s) film(s) en torche et/ou en 10 lisières est (sont) introduit(s) dans un broyeur à lames métalliques rotatives qui le(s) découpent en paillettes. Celles-ci sont triées à une dimension précise grâce à l'utilisation d'une grille calibrée. Etap.... _ Le compactage des paillettes issues du broyage est réalisé dans un agglomérateur 15 mécanique qui permet d'obtenir un produit densifié ayant approximativement un aspect torsadé et spongieux. Etapes C, E_ : La fusion de la fraction polymère des agglomérats issus du compactage est réalisée de préférence par extrusion sous vide. Dans certains cas, l'étape d'agglomération n'est pas 20 nécessaire et la fusion est réalisée directement sur des paillettes. La fusion est réalisée sur des extrudeuses intégrées permettant à la fois d'améliorer le compactage des polymères et de les refondre sous vide dans de très bonnes conditions de transformation (température, absence de dégradation oxydante, etc..). Une filière à joncs permet d'extruder des fils de polymère qui par la suite sont trempés rapidement dans l'eau 25 puis coupés en granulés. Cette machine comporte un équipement de filtration spécialement étudié pour permettre un processus autorisant le traitement des polymères à particules métalliques. Les moyens technologiques spécifiques sont par exemple et sans être limitatifs : - une ligne de recyclage de type EREMA� d'une capacité au moins égale à 2000 30 kg/heure, - un set de filtration de classe moyenne avec changement automatique, - une filière à joncs, - un granulateur RIETER�, - un séchoir col de cygne, 35 - un silo de stockage des granulés. Etape_F_:, Le film polyester et/ou polyoléfine est obtenu par un procédé de fusion/extrusion où sont ajoutés, dans une extrudeuse, des granules de polymère (polyester, de préférence PET, et/ou polyoléfine) et des granules polymère/charge lamellaire obtenus en C, D et E. D'autres additifs et/ou polymères chargés ou non peuvent faire partie de la composition du mélange. L'ensemble des granules est extrudé à l'état fondu à travers une filière (de préférence 5 une filière à fente) sous forme d'un film épais amorphe. Etape.G_: L'étape G consiste à refroidir le film épais obtenu à l'étape F, par exemple à 20°C, et à le plaquer, par tout moyen connu et approprié, tel que le placage électrostatique dans le cas du polyester et le placage à lame d'air dans le cas de polyoléfines, sur un tambour de 10 refroidissement, de manière à former un film amorphe. Etapes H et_I_: Le film obtenu après l'étape F ou G est ensuite avantageusement soumis (étape H) à un étirage bi-dimensionnel qui peut être d'abord longitudinal, par exemple MD (taux EL 3,0) suivi par un étirage transversal (taux ET ? 3,5). Le taux d'étirage planaire (défini 15 comme le produit du taux d'étirage longitudinal et du taux d'étirage transversal, quel que soit l'ordre de ces étirages) est par exemple compris entre 1 et 20, habituellement supérieur à 12. Les séquences d'étirage peuvent être différentes en fonction des machines utilisées sans influence sur les propriétés obtenues grâce à l'invention. Par exemple, on peut 20 utilement utiliser des machines dites à séquence inverse ou des machines multi-étapes (� multistep �), des machines à séquences alternées ou des machines d'étirages simultanés, etc. La température d'étirage est e.g. comprise entre la température de transition vitreuse Tg et une température au maximum égale à Tg + 60°C en direction longitudinale de même 25 qu'en direction transversale. L'étirage longitudinal est effectué par exemple de 3 à 6 fois et l'étirage transversal par exemple de 3 à 5 fois. A titre d'exemple, pour le PET, la thermofixation (I) est effectuée entre 180 et 250°C (e.g. 240°C) pendant 1 à 60 secondes par exemple et ensuite à une température inférieure afin 30 de stabiliser le film. Vanantes du_procédé Selon une variante, les particules métalliques sont incorporées au polymère au moins en partie sous forme libre, c'est-à-dire non incluses dans une matrice polymère 35 provenant de l'utilisation (recyclage de chutes) de polymère métallisé. Selon une autre variante, le film selon l'invention peut être de structure simple ou coextrudée a~3, aPa ou encore a(3x voire de structure plus complexe de type multicouches (les symboles a, i3 et x correspondant à des couches de nature et/ou de composition différente). Selon encore une autre variante, le film selon l'invention peut être aisément laminé par collage thermique et/ou à l'aide d'adhésif à un très grand nombre d'autres substrats, dont 5 notamment les feuilles métalliques, par exemple en acier, les plaques ou les feuilles de verre ou d'autres polymères analogues au verre ou carton et autres matériaux. Les applications du film selon l'invention L'une des utilisations possibles du film selon l'invention est relative au traitement 10 thermique de produits, ce traitement étant avantageusement sélectionné dans le groupe de traitements comprenant: la stérilisation, la pasteurisation, la cuisson ou réchauffage d'aliments au four à micro-ondes, 15 le réchauffage ou la cuisson de produits alimentaires à la vapeur, etc... Ces utilisations thermiques concernent plus spécialement les films de classe 1 (cf ci-dessus) dans lesquels la quantité de broyat (Qb en % en poids) est supérieure à 20. La densité optique des films de classe 1 se situe par exemple entre 0,1 et 0,5. Cela permet la cuisson améliorée et accélérée au four à micro-ondes de produits alimentaires emballés à 20 l'aide de ce film chargé en particules lamellaires et doté de propriétés intéressantes de transfert thermique et de filtrage partiel des ondes électromagnétiques. Il s'agit de l'application couramment dénommée "film susceptor" ou � film suscepteur �. Les produits alimentaires concernés sont notamment le pop-corn, les pizzas, les viandes (e.g. volailles). Il est possible de cuire ces produits en obtenant le doré correspondant à la cuisson 25 traditionnelle. Le réchauffage est bien entendu lui aussi optimisé. Ces aliments ainsi cuits ou réchauffés aux micro-ondes peuvent être des aliments congelés ou non. Ces films permettent de réduire le temps de cuisson habituel par exemple d'un facteur supérieur à 10 tout en gardant les caractéristiques gustatives obtenues avec un four traditionnel. Ces films sont également utilisables pour le traitement thermique de produits divers, en 30 particulier de produits alimentaires, car ils sont extrêmement résistants aux températures élevées (à titre d'exemple, supérieures à 120°C). Les traitements thermiques visés sont entre autres: la stérilisation, la pasteurisation. Une autre utilisation du film selon l'invention est l'emballage, de préférence d'aliments. Ce film d'emballage, notamment agro-alimentaire, forme en effet une barrière 35 opaque à la lumière et aux gaz, ce qui contribue à la bonne conservation des aliments. Les films selon l'invention présentent des propriétés de conservation agro-alimentaire car métallisés ils constituent une barrière opaque à la lumière (UV) et aux gaz (vapeur d'eau, oxygène, etc....) et évitent ainsi une oxydation des produits alimentaires. Dans cette utilisation particulière, le film selon l'invention est de préférence un film de classe 2, avec Qb = 2 à 20% (en % en poids). Les propriétés d'un tel film sont semblables à celles d'un film comprenant une couche du même polymère et un revêtement métallique ou à base d'oxyde(s) métallique(s), à savoir par exemple un film polyester PET métallisé aluminium. L'utilisation du film selon l'invention dans l'emballage amène des gains significatifs au regard du coût de revient par rapport à un film (e.g. PET) métallisé standard. Les films à base de polypropylène bi-étirés sont particulièrement utilisés dans le domaine de l'emballage de produits alimentaires tels que les snacks, les biscuits, les barres chocolatées car ils ont de bonnes propriétés de scellage, de protection par effet barrière et de déchirabilité. Encore une autre utilisation du film selon l'invention est la décoration et/ou la protection de supports divers. Ces derniers peuvent être entre autres des tôles métalliques, des panneaux de bois ou tous matériaux. Une forme de réalisation du film selon l'invention dans laquelle il est métallisé sur l'une de ses faces, peut être avantageuse dans le domaine de la décoration. En effet dans ce cas, l'une des faces du film est brillante, l'autre est matte et donne un aspect acier brossé (différences de brillance d'une face à l'autre). Encore une autre utilisation du film selon l'invention est la protection anti-feu de 20 supports divers. Dans certaines réalisations, le film peut rendre les supports auto extinguibles. Selon une modalité avantageuse de l'invention, le film considéré est imprimable. Grâce à la présence d'une quantité Qb de broyat (en % en poids) comprise entre 70 et 90, de préférence de l'ordre de 80, la tension de surface de ce film augmente. Dans le cas du 25 polyester elle est supérieure ou égale à 48 mN/m, de préférence comprise entre 48 et 60 mN/m, et, plus préférentiellement encore d'environ 50 mN/m (par exemple valeur typique de 54 mN/m). Il est à noter que ce phénomène étant une propriété de surface, il peut être obtenu par coextrusion, procédé multicouches, extrusion couchage, couchage par fusion (hot melt), etc. 30 Le fait que le film selon la présente invention soit "scellable" et/ou "pelable" (c'est-à-dire décollable d'un support en matériaux divers, par exemple plastique ou métal), et déchirable, est exploitable dans de nombreuses utilisations. Le film selon la présente invention peut être scellable sur lui-même et/ou sur d'autres matériaux plastiques tels que APET, CPET, PVC, PS, etc., métalliques et/ou 35 vitreux. Il est à noter que plus le Qb du film selon l'invention est élevé, plus le film se déchire facilement sans � dents de scie �. Les films selon la présente invention peuvent être utilisés pour des applications d'échauffement par courants de Foucault. Ces courants de Foucault sont des courants induits qui prennent naissance par exemple dans un conducteur en mouvement dans un champ magnétique constant ou encore dans un solide métallique immobile soumis à une variation de champ magnétique. Ils sont une conséquence de l'induction magnétique. Les courants de Foucault s'établissant dans la pièce métallique immobile provoquent ainsi un échauffement par effet joule. Les exemples de fabrication et d'évaluation du film selon l'invention permettront de mieux comprendre cette dernière et d'appréhender tous ses avantages. Description des tableaux Tableau 1 : Caractérisation des différents lots de PET métallisé re-granulé. Tableau 2 : Test de cuisson au four micro-ondes en présence d'un film contenant du broyat. Description des ..gares - Les figures la à le représentent quatre photographies du film selon l'invention --* Fig. 1 a : vue au microscope optique à transmission (grossissement Xl 100) dans le plan XY; -+ Fig. lb, lc, 1d : coupes transversales (plan Z), vues au microscope électronique à transmission (grossissement X5600, X24000, X84000 respectivement); Fig. 1 e : vue au microscope électronique à transmission dans le plan XY d'une particule métallique après dissolution du polyester. La figure 2 est un graphique représentant le taux d'aluminium (AI), en % en poids, mesuré par le taux de cendres et le taux d'oxyde d'aluminium (Al2O3), en % en poids, mesuré par fluorescence X en fonction de la concentration en broyat (Qb, en % en poids) contenu dans les films. La figure 3 est un graphique représentant la mesure de la densité optique en fonction de la concentration de broyat (Qb, en % en poids) contenu dans les films. - La figure 4 est un graphique représentant la mesure de haze en fonction de la concentration en broyat (Qb, en % en poids) contenu dans les films. - Les figures 5a et 5b sont des graphiques représentant respectivement l'indice de blanc et le L* en fonction de la concentration de broyat (Qb, en % en poids) contenu dans les films. - La figure 6 est un graphique représentant la mesure de la brillance en fonction de la concentration de broyat (Qb, en % en poids) contenu dans les films. - La figure 7 est un graphique représentant la résistivité fondue en fonction de la concentration en broyat (Qb, en % en poids) contenu dans les films. Exemples I- Procédé de réalisation de films PET chargés en particules lamellaires d'aluminium. 1. Procédé de préparation des broyats à base de polyester métallisé Après avoir été broyés dans un broyeur ALPINE� de HOSOKAWA� (étape A), des films PET métallisés avec aluminium (gamme CLARYL� de TORAY�) sont transformés sur une machine de type VACUREMA� de EREMA� Dans un second temps, les films réduits en paillettes sont compactés, agglomérés dans un compacteur à 172°C (étape B). Ensuite, on réalise une fusion des agglomérats à 280°C (étape C). La masse en fusion est ensuite refroidie et solidifiée dans un flux d'eau à la température ambiante (étape D) à l'aide d'un équipement connexe de la machine VACUREMA �, dont la marque est RIETER�. Ladite masse refroidie est coupée à la température ambiante en granulés par le dispositif aval de l'équipement RIETER� (étape E). Les caractéristiques et les conditions opératoires du broyage, de l'agglomération et de l'extrusion (étapes A-E) sont les suivantes : Caractéristiques et conditions opératoires du compacteur Puissance moteur : 71 KW Vitesse compactage : 145 tour/minute Charge machine : 61% Niveau de vide : 36 mbar Température des granules dans le compacteur : 172°C Température de la zone au niveau de la fenêtre de remplissage de l'extrudeuse : 196°C Condition d'extrusion sous vide Débit : 946 kg/heure Vitesse vis : 64 tour/minute Charge machine : 55% Niveau de vide : 20 mbars La filtration est assurée par 4 filtres métalliques de 35 microns de cut-off. On ne constate pas de colmatage de filtres ni de dépôts au démontage. Les broyats qui vont ensuite servir à réaliser des films comme indiqué ci-dessus sont analysés par fluorescence X selon une méthode interne utilisée habituellement pour la caractérisation du PET. Les mesures prouvent la présence de l'aluminium dans la matière re-granulée (voir Tableau 1). L'indice de viscosité est mesuré selon ISO 1628-5 et les résultats sont donnés dans le Tableau 1. Granulés VI Fluorescence PET (dl/g) X (ppm) Aluminium Essais Ca P Sb Mg SiO2 Ti Al 1 0,559 41 46 165 53 727 1 8066 2 0,558 28 48 167 50 706 1 7016 3 0,562 32 48 165 44 723 1 7833 4 0,57 42 49 167 37 745 1 8024 0,569 42 47 163 48 754 1 8040 5 Tableau 1 : Caractérisation des différents lots de PET métallisé re-granulé. 2. Préparation des films PET contenant lesdits broyats Par la suite les granulés ainsi obtenus, ci-dessus appelés broyats, sont extrudés en mélange avec d'autres polymères dans la machine de fabrication de film (étape F) afin d'élaborer de nouveaux films en polyester chargés en particules lamellaires d'aluminium avec des pourcentages de broyats Qb inférieurs ou égaux à 100 (en % en poids). Les différents mélanges à base de PET et broyat sont rendus homogènes à l'état granulé puis sont extrudés à l'état fondu à travers une filière à fente sous forme d'un film épais que l'on refroidit par plaquage électrostatique sur un tambour de refroidissement à 20°C (étape G), de manière à former un film amorphe. 3. Préparation des films PET bi-orientés contenant lesdits broyats Des films PET bi-étirés contenant du broyat sont réalisés selon les modalités de préparation du film habituellement utilisées dans le domaine de l'emballage. Pour des raisons de machinabilité, des charges inorganiques sont incorporées à une concentration habituellement inférieure à 0.1%. Dans ces exemples, les pourcentages de broyat Qb incorporé varient dans la masse des films comprenant une couche extrudée. Dans ces exemples, on utilise un polyéthylène téréphtalate PET ayant un indice de viscosité de 0,64 dl/g (mesuré selon la norme ISO 1628-5 et contenant 0,1% en poids d'une charge constituée par des particules de silice ayant un diamètre médian en volume d50 d'environ 3,5 �m. Dans ces exemples, le broyat utilisé a un indice de viscosité (mesuré selon la même norme mentionnée) de 0,56 dl/g. Le broyat est dans ce cas issu d'un procédé de recyclage des films de type CLARYL� comportant un film PET revêtu sur l'une de ses faces d'une pellicule fine d'aluminium obtenue par évaporation sous vide. Les différents mélanges à base de PET et broyat sont rendus homogènes à l'état granulé puis sont extrudés à l'état fondu à travers une filière à fente sous forme d'un film épais que l'on refroidit par plaquage électrostatique sur un tambour de refroidissement à 20°C (étape G), de manière à former un film amorphe. Le film ainsi obtenu est en suite soumis à un étirage longitudinal MD (taux EL 3.0) suivi par un étirage transversal (taux ET 3.5) (étape H). Le taux d'étirage planaire (défini comme le produit du taux d'étirage longitudinal et du taux d'étirage transversal, quel que soit l'ordre de ces étirages) est de 10,5. Le film bi-étiré (ayant 12 pm d'épaisseur dans tous les exemples) est ensuite soumis à une thermofixation à une température supérieure à 215°C (étape I). Enfin les films sont soumis à différentes évaluations. 4. Forme, répartition et dimensions des particules des films bi-orientés chargés- Observations au microscope. Comme illustré sur les figures 1 a, lb, 1c, 1d, 1 e, les particules d'aluminium, désignées par la référence 1, ont une foune de lamelles, majoritairement grossièrement rectangulaires (cf Figure le), incluses dans la matrice PET 2 et organisées en plusieurs feuillets parallèles aux faces 3 et 4 du film 5 (cf. Figure lb). La répartition des particules dans les différents films ainsi que leur taille sont estimées par des mesures optiques à l'aide d'un microscope optique de type NIKON�. Les particules d'aluminium sont statistiquement distribuées dans le plan du film PET préparé par adjonction de broyat issu de films polymères métallisés recyclés. Le facteur de forme (F) défini comme le rapport entre la plus grande dimension dans le plan de la particule (L) sur son épaisseur (e) est dans cet exemple d'environ 100 (voir Figure 1d : F=1250 nm/12,5 nm). 5. Dosage de la charge d'aluminium dans les films La présence de l'aluminium est quantifiée par des mesures de fluorescence X. Le taux d'oxyde de l'aluminium, par exemple Al2O3, est ensuite calculé, les valeurs obtenues étant en accord avec les prévisions théoriques (voir Figure 2). La présence de l'aluminium est mise en évidence par des mesures dites de taux de cendres. Le taux de cendres est mesuré après combustion complète pour différents films contenant du broyat. Pour un film qui ne contient que du PET chargé en particules de silice, la valeur de 0,11% correspond à la quantité de silice utilisée. Pour un film qui contient 80% de broyat le taux total de cendres (aluminium et silice) est de 1,11%, conduisant à un pourcentage d'aluminium de 1% (voir Figure 2). 6. Propriétés optiques spécifiques des films PET bi-orientés chargés Les propriétés optiques des films PET contenant du broyat dépendent fortement de la concentration du produit incorporée. Un aspect gris satiné est obtenu à des concentrations élevées (> 60% pour l'exemple) tandis qu'un aspect identique à un film PET standard est obtenu pour une concentration inférieure à un seuil connu. 6.1. Densité optique La densité optique DO est mesurée à l'aide d'un densitomètre de type MACBETH� selon ASTM D-1003, appareil permettant de mesurer l'intensité lumineuse (source orthochromatique domaine de longueur d'onde de 350 à 650 nm) transmise à travers un film. Pour un film bi-étiré avec une épaisseur d'environ 12 �m la densité optique augmente de 0,04 pour 0% de broyat à 0,45 pour 100% de broyat dans la masse du film (voir Figure 3). 6.2. Haze Le haze est mesuré à l'aide d'un hazemètre de type BYK GARDNER� selon ASTM D- 1003. Le haze est déterminé par les charges au coeur du film, par le vide créé autour des charges lors de l'étirage, par la rugosité de surface et par le broyat incorporé. A titre d'exemple, un film bi-étiré qui contient 80% de broyat avec une épaisseur de 12 �m, présente un haze très élevé (> 60%, voir Figure 4) par rapport à un film PET sans rajout de broyat (haze -3%). 6.3. Colorimétrie Les mesures colorimétriques de type L*, a*, b*, et d'indice de blanc WI ASTM E-313 sont effectuées à l'aide d'un spectrophotomètre de type KONICA-MINOLTA�. En augmentant la quantité du broyat incorporée dans le film bi-étiré, la luminosité ainsi que l'indice de blanc diminuent, les films deviennent de plus en plus gris (voir Figures 5a et 5b). 6.4. Brillance Les mesures de brillance sont réalisées à l'aide d'un réflectomètre de type GARDNER MIRROR-TRI-GLOSS� selon ASTM D-2457. La surface de l'échantillon est soumise à un faisceau de rayons lumineux sous un angle défini (ici 20° et 60°) et la lumière réfléchie est mesurée photo-électriquement. Un film PET avec 60% de broyat est sensiblement moins brillant qu'un film avec 40% de broyat (voir Figure 6). 7. Propriétés de surface spécifiques des films PET bi-orientés chargés 7.1. Tension de surface / mouillabilité La tension de surface est mesurée à l'aide des encres calibrées selon la méthode test ASTM D-2578. Un film qui contient 80% de broyat a une tension de surface de 54 mN/m, valeur supérieure à la tension de surface d'un PET standard (48 mN/m). Cela peut déterminer selon le cas une meilleure imprimabilité. 7.2. Coefficient de frottement / glissant Le coefficient de frottement est mesuré à l'aide d'un appareil de type INSTRON selon ASTM D-1894. L'adjonction de broyat améliore le glissant du film et par conséquence sa machinabilité. 8. Comportement électrique des films PET bi-orientés chargés Les différents films considérés dans ces exemples ne sont pas antistatiques, la résistivité de surface mesurée selon ASTM D-257 à l'aide d'un résistivimètre de type KEITHLEY� (électromètre) étant supérieure à 1015 ohms/square. La résistivité fondue mesurée selon la méthode interne augmente si le pourcentage de 20 broyat augmente (voir Figure 7). 9. Comportement des films PET bi-orientés chargés par rapport à l'adhésion d'une couche métallique mince 25 9.1. Un film PET contenant 60% de broyat dans sa masse est métallisé par évaporation sous vide (épaisseur de la couche métallique -20 nm). La force d'adhésion du métal (ici aluminium) sur film polyester est mesurée selon les recommandations AIMCAL TP-105-92 (Metallizing Technical Reference éditée par l'Association of Industrial Metallizers, Coaters and Laminators). La force d'adhésion entre la couche métallique et le film PET est 30 de 0,2 N/38 mm. La force d'adhésion entre un même type de couche métallique et un film PET standard est d'environ 0,05 N/38 mm. La force d'adhésion entre le même type de couche métallique et un film PET traité par plasma est d'environ 0,15 N/38 mm. 9.2. Un film PET contenant 60% de broyat dans une couche coextrudée est métallisé par 35 évaporation sous vide (épaisseur de la couche métallique -20 nm). La force d'adhésion du métal (ici aluminium) sur film polyester est mesurée selon la méthode de test sus-décrite. La force d'adhésion entre la couche métallique et le film PET est de 0.2 N/38 mm. La force d'adhésion entre le même type de couche métallique et un film PET traité par plasma est d'environ 0,15 N/38 mm. La force d'adhésion entre même couche métallique et un film PET standard est d'environ 0,05 N/38 mm. 10. Comportement des films PET bi-orientés chargés relatif au traitement de surface 5 10.1. La surface d'un film contenant 60% de broyat est traitée par une décharge électrique de type corona. Les conditions du traitement sont : pression atmosphérique (1 bar), gaz du traitement air ambiant, la distance film - électrode -1 mm, dosage 15 Wmin/m2. Par la suite la tension de surface du film est mesurée à l'aide des encres test calibrées selon la 10 méthode test ASTM D-2578. La tension de surface du film augmente de 52 mN/m à 58 mN/m. 10.2. La surface d'un film contenant 60% de broyat est traitée par un plasma de type magnétron sous vide. La pression est de 5x 10"2 mbar, le gaz du traitement est un mélange 15 d'Ar et d'O2, la distance film - électrode est d'environ 20 cm et la vitesse de défilement du film est de 600 m/min. Par la suite l'énergie de surface du film est mesurée à l'aide des encres test calibrées selon ASTM D-2578. L'énergie de surface du film augmente de 52 mN/m à plus de 60 mN/m. 20 10.3. La surface d'un film contenant 60% de broyat est traitée par un plasma de type décharge à barrière diélectrique. La pression est la pression atmosphérique (1 bar), le gaz du traitement est un mélange à base d'azote, la distance film - électrode est d'environ 1 mm, le dosage est de 20 Wmin/m2. Par la suite l'énergie de surface du film est mesurée à l'aide des encres test calibrées selon ASTM D-2578. L'énergie de surface du film 25 augmente de 52 mN/m à plus de 60 mN/m, mettant en évidence une modification de la nature physico-chimique de la surface du film. 11. Propriétés mécaniques particulières (facilitation de la propagation linéique de la déchirure) des films PET bi-orientés chargés 30 Les mesures de résistance à la rupture MD/TD (TD correspondant à la direction transverse (� transverse direction �) et MD correspondant au sens machine (� machine direction �� et d'allongement à la rupture MD/TD sont faites selon ASTM D-882 à l'aide d'un appareil de type INSTRON et montrent que les propriétés mécaniques dans les 2 directions sont plus 35 faibles que dans le cas d'un PET sans adjonction de broyat. Les mesures de résistance à la perforation sont en accord. Les mesures de déchirure orientée effectuées à l'aide d'un appareil de type ELMENDORF permettent de mettre en évidence le fait que l'incorporation de broyat (particules) facilite la propagation linéique de la déchirure. 12. Propriétés �barrière � à l'oxygène et à la vapeur d'eau des films PET bi-orientés chargés Les valeurs de perméabilité à l'oxygène mesurées selon ASTM D-3985 et à la vapeur 5 d'eau mesurées selon ASTM F-1249 ne sont pas du tout dégradées par rapport à un PET standard pour la même épaisseur. 13. Tenue au feu des films PET bi-orientés chargés 10 Des films PET bi-orientés contenant lesdits broyats et ayant une épaisseur de 23 gm sont évalués par rapport à leur tenue au feu selon la norme UL94. Un film chargé en broyat (Qb) à 80% en poids ne s'enflamme pas et ne goutte pas. 14. Test de cuisson au four micro-ondes en présence d'un film chargé 15 Des tests de cuisson de différents produits alimentaires sont réalisés pour évaluer si les emballages qui incluent des films contenant lesdits broyats possèdent les propriétés nécessaires aux applications de type "susceptor" ou suscepteur, fortement demandées dans le domaine des emballages actifs. Le matériel utilisé est un four micro-ondes de type 20 DAEWOO� qui a une puissance restituée d'environ 900 W et fonctionne à la fréquence industrielle standard de 2.45 GHz. Le temps de cuisson est adapté en fonction du type d'aliment et d'emballage. Par exemple, un film PET contenant 80% de broyat (Qb) s'avère particulièrement adapté pour la cuisson de la volaille en obtenant un aspect doré correspondant à la cuisson traditionnelle. Il est notable aussi que le comportement des 25 films chargés en particules métalliques dans la masse est nettement amélioré lors d'un temps d'exposition plus long aux micro-ondes par rapport au comportement des films métallisés en surface dont la densité optique est comparable (films de type � suscepteur � habituellement utilisés). Aspect et texture 30 Boite Sachet Référence film Hamburger Nuggets Poulet Nuggets Témoin PET ^ ^ X X LUMIRROR � PET avec 80% de ^ ^ ^ X broyat (Qb) X : mauvais ^ : correct 0 : bon Tableau 2 : Test de cuisson au four micro-ondes en présence d'un film contenant du broyat. II- Exemples de réalisation des films en polypropylène chargés en particules lamellaires d'aluminium. 1. Préparation des broyats à base de polypropylène métallisé Après avoir été broyés dans un broyeur ALPINE� de HOSOKAWA� (étape A), des films PET métallisés avec aluminium (gamme CLARYL� de TORAY�) sont transformés sur une machine de type VACUREMA� de EREMA� Dans un second temps, les films réduits en paillettes sont compactés, agglomérés dans un compacteur à 133°C (étape B). Ensuite, on réalise une fusion des agglomérats à 190°C (étape C). La masse en fusion est ensuite refroidie et solidifiée dans un flux d'eau à la température ambiante (étape D) à l'aide d'un équipement connexe de la machine VACUREMA, dont la marque est RIETER�. Ladite masse refroidie est coupée à la température ambiante en granulés par le dispositif aval de l'équipement RIETER� (étape E). Les caractéristiques et les conditions opératoires du broyage, de l'agglomération et de l'extrusion (étapes A-E) sont les suivantes : Caractéristiques et conditions opératoires du compacteur Puissance moteur : 60 KW Vitesse compactage : 145 tour/minute Charge machine : 51% Niveau de vide : 36 mbar Température des granules dans le compacteur : 133°C Température de la zone au niveau de la fenêtre de remplissage de l'extrudeuse: 155°C Condition d'extrusion sous vide Débit : 946 kg/heure Vitesse vis : 64 tour/minute Charge machine : 48% Niveau de vide : 20 mbars La filtration est assurée par 4 filtres métalliques de 35 microns de �cut-off �. On ne constate pas de colmatage de filtres ni de dépôts au démontage. 2. Préparation des films de polypropylène contenant lesdits broyats Par la suite les granulés ainsi obtenus ci-dessus, appelés broyats, sont extrudés en mélange avec d'autres polymères dans la machine de fabrication de film (étape F) afin d'élaborer des nouveaux films en polypropylène chargés en particules lamellaires d'aluminium avec des pourcentages de broyats Qb inférieur ou égal à 100. Les différents mélanges à base de polypropylène et broyat sont rendus homogènes à l'état granulé puis sont extrudés à l'état fondu à travers une filière à fente sous foiine d'un film épais que l'on refroidi sur une succession de trois tambours refroidis à une température d'environ 20°C (étape G) de manière à former un film amorphe. 3. Préparation des films polypropylène bi-orientés contenant lesdits broyats Le film amorphe ainsi obtenu est en suite soumis à un étirage longitudinal MD (taux EL 4.0) suivi par un étirage transversal (taux ET 4.5) (étape H). Le taux d'étirage planaire (défini comme le produit du taux d'étirage longitudinal et du taux d'étirage transversal, quel que soit l'ordre de ces étirages) est de 18. Le film bi-étiré ayant 18 gm d'épaisseur est ensuite soumis à une theiuiofixation à une température supérieure à 130°C (étape I). REVENDICATIONS1- Film polyester et/ou polyoléfine obtenu par (co)extrusion ou par un procédé d'extrusion multicouches, caractérisé en ce qu'il contient des particules lamellaires à base d'au moins 5 un métal et/ou d'au moins un oxyde métallique. 2- Film selon la revendication 1, caractérisé en ce que lesdites particules lamellaires répondent à un facteur de forme (F = Lie) défini comme le rapport entre la plus grande dimension (L) dans le plan de la particule et son épaisseur (e) : 10 1 5 F 5 2000, de préférence 10 3- Film selon la revendication 1 ou 2, caractérisé en ce que le taux Tx de particules 15 lamellaires (exprimé en % en poids) est défmi comme suit : 104Tx20, de préférence 10-3 4- Film selon au moins l'une des revendications précédentes, caractérisé en ce que le métal des particules lamellaires est choisi dans le groupe comprenant: aluminium, cuivre, nickel, or, argent, et leurs alliages et en ce que l'oxyde métallique desdites particules lamellaires est choisi dans le groupe comprenant : les oxydes de l'aluminium, de silicium et des métaux du groupe précité, et leurs mélanges. 25 5- Film selon au moins l'une des revendications précédentes, caractérisé en ce qu'il est obtenu par extrusion d'une matière première constituée en tout ou partie d'un broyat d'au moins un film revêtu comprenant au moins un film polyester et/ou polyoléfine et au moins une pellicule à base d'au moins un métal et/ou d'au moins un oxyde métallique. 6- Film selon la revendication 5, caractérisé en ce que le film revêtu duquel est issu le broyat, comprend du film revêtu à recycler, de préférence des chutes de film revêtu. 7- Film selon la revendication 5 ou 6, caractérisé en ce qu'il est obtenu par extrusion d'une 35 matière première comprenant une quantité de broyat Qb en % en poids telle que: 20 8- Film selon la revendication 5 ou 6, caractérisé en ce qu'il est obtenu par extrusion d'une matière première comprenant une quantité de broyat Qb en % en poids telle que: 5 10"1 9- Film selon au moins l'une des revendications précédentes, caractérisé en ce qu'il est bi-10 étiré. 10- Film selon au moins l'une des revendications précédentes, caractérisé en ce qu'il est bi-étiré isotropique ou bi-étiré tensilisé. 15 11- Film selon au moins l'une des revendications précédentes, caractérisé en ce que son épaisseur (e) est comprise entre 3 et 350 �m, de préférence entre 8 et 50 �m, et, plus préférentiellement encore entre 8 et 36 �m. 12- Film selon au moins l'une des revendications précédentes, caractérisé en ce qu'il 20 comprend au moins un revêtement sur au moins une de ses faces, ledit revêtement étant obtenu par coextrusion, enduction, extrusion couchage, couchage par fusion, évaporation sous vide ou dépôt chimique sous vide. 13- Film selon l'une des revendications précédentes, caractérisé en ce qu'au moins une 25 partie de la surface dudit film est modifiée par une décharge électrique de type corona sous air ambiant ou gaz, à des pressions partielles élevées, préférablement entre 100 mbar et 3000 mbar, encore plus préférablement à la pression atmosphérique. 14- Film selon l'une des revendications précédentes, caractérisé en ce qu'au moins une 30 partie de la surface dudit film est soumise un traitement de surface par une décharge plasma sous vide, à des pressions partielles basses, préférablement entre 10"5 mbar et 1 mbar, encore plus préférablement entre 10"3 mbar et 10-1 mbar. 15- Procédé de production d'une matière première destinée à la fabrication d'un film 35 polyester et/ou polyoléfine contenant des particules lamellaires à base d'au moins un métal et/ou d'au moins un oxyde métallique, en particulier d'un film tel que défini dans au moins l'une des revendications 1 à 14, caractérisé en ce qu'il comprend les étapes suivantes :A. le broyage, de préférence de chutes, d'au moins un film revêtu comprenant au moins un film(s) polyester(s) et au moins une pellicule à base d'au moins un métal et/ou d'au moins un oxyde métallique, de manière à obtenir des paillettes, B. éventuellement le compactage des paillettes issues du broyage en agglomérats, C. la fusion des paillettes ou des agglomérats issus du compactage, D. éventuellement le refroidissement/solidification de cette masse en fusion, E. la transformation de la masse solidifiée en éléments discrets - broyat - constituant la matière première, de préférence en granulés. 16- Procédé de fabrication d'un film polyester et/ou polyoléfine contenant des particules lamellaires à base d'au moins un métal et/ou d'au moins un oxyde métallique, en particulier d'un film tel que défini dans au moins l'une des revendications 1 à 14, caractérisé en ce qu'il comprend les étapes suivantes: A. le broyage, de préférence de chutes, d'au moins un film revêtu comprenant au moins un film(s) polyester(s) et au moins une pellicule à base d'au moins un métal et/ou d'au moins un oxyde métallique, de manière à obtenir des paillettes, B. éventuellement le compactage des paillettes issues du broyage en agglomérats, C. la fusion des paillettes ou des agglomérats issus du compactage, D. le refroidissement/solidification de cette masse en fusion, E. la transformation de la masse solidifiée en éléments discrets, de préférence en granulés, F. la fabrication du film par extrusion/fusion d'un mélange contenant une quantité Qb (en % en poids) de ces éléments discrets, de préférence de ces granulés, issus de l'étape E, G. éventuellement le refroidissement du film issu de l'étape F, de préférence à l'aide d'un système de placage sur un tambour de refroidissement; cette étape F et cette étape G facultative étant mises en oeuvre à la suite de l'étape E (mode continu) ou après stockage des éléments discrets, de préférence des granulés, issus de l'étape E (mode discontinu). 17- Procédé selon la revendication 16, caractérisé en ce qu'il comprend en outre les étapes suivantes : H. l'étirage longitudinal et transversal du film issu de l'étape F ou G, 1. la thermofixation du film issu de l'étape H à une température supérieure ou égale à 150°C, de préférence encore comprise entre 180 et 250°C et, plus préférentiellement encore à 240°C, lorsque le film est constitué de polyester, et à une température est supérieure ou égale à 120°C, de préférence encore compriseentre 130 et 200°C et, plus préférentiellement encore à 150°C, lorsque le film est constitué de polyoléfine; ces étapes H & I étant mises en oeuvre à la suite de l'étape G (mode continu) ou après stockage du film issu de l'étape G (mode discontinu). 18- Utilisation d'un film tel que défini dans l'une des revendications 1 à 14 ou du film obtenu par le procédé tel que défini dans l'une des revendications 15 à 17 pour le traitement thermique de produits, ce traitement étant avantageusement sélectionné dans le groupe de traitements comprenant: L la stérilisation, ii. la pasteurisation, iii. le réchauffage ou la cuisson au four à micro-ondes d'aliments, iv. le réchauffage ou la cuisson de produits alimentaires à la vapeur. 19- Utilisation d'un film tel que défini dans l'une des revendications 1 à 14 ou du film obtenu par le procédé tel que défini dans l'une des revendications 15 à 17 pour l'emballage, de préférence d'aliments. 20- Utilisation d'un film tel que défini l'une des revendications 1 à 14 ou du film obtenu 20 par le procédé tel que défini dans l'une des revendications 15 à 17 pour la décoration et/ou la protection de supports divers.